(57)【特許請求の範囲】
【請求項１】
主成分の組成範囲を、
ＳｉＯ2が６５ｗｔ％以上で且つ  ８０ｗｔ％以下、
Ａｌ2Ｏ3が９．５ｗｔ％以上で且つ  １５ｗｔ％以下、
Ｌｉ2Ｏが３ｗｔ％以上で且つ  １５ｗｔ％以下、
Ｐ2Ｏ5が０．２ｗｔ％以上で且つ  ２．５ｗｔ％以下、
ＺｒＯ2が２．０ｗｔ％以上で且つ  ３．０ｗｔ％以下、
ＺｒＯ2／Ｐ2Ｏ5が１．１以上で且つ  ８．５以下、
としたことを特徴とする、磁気ディスク用のガラス基板。
【発明の詳細な説明】
【０００１】
【発明の属する技術分野】
本発明はガラス組成、特に結晶化ガラスに適したガラス組成に関する。さらに詳しくは、結晶化ガラス磁気ディスクの組成に関する。
【０００２】
【従来の技術】
従来、磁気ディスク用の基板としては、アルミニウム基板、ガラス基板等が実用化されている。中でもガラス基板は、表面の平滑性や機械的強度が優れていることから、最も注目されている。そのようなガラス基板としては、ガラス基板表面をイオン交換で強化した化学強化ガラス基板や、基板に結晶成分を析出させて結合の強化を図る結晶化ガラス基板が知られている。
【０００３】
【発明が解決しようとする課題】
ところで最近の基板に対する性能の要求は、日に日に厳しくなってきており、とくに高速回転時のたわみやそりに直接的に関わる強度に対する性能の向上が求められている。これは基板材料の比弾性率（＝ヤング率／比重）によって表すことができ、数値が高ければ高いほど望ましい。またこのような要求を満たしながら、生産性の向上が求められている。そこで本発明は、ガラスの比弾性率が向上し、さらに生産性の高いを組成を提供することを目的とする。
【０００４】
【課題を解決するための手段】
上記目的を達成するために請求項１に記載された発明は、主成分の組成範囲を、
ＳｉＯ2が６５ｗｔ％以上で且つ  ８０ｗｔ％以下、
Ａｌ2Ｏ3が９．５ｗｔ％以上で且つ  １５ｗｔ％以下、
Ｌｉ2Ｏが３ｗｔ％以上で且つ  １５ｗｔ％以下、
Ｐ2Ｏ5が０．２ｗｔ％以上で且つ  ２．５ｗｔ％以下、
ＺｒＯ2が２．０ｗｔ％以上で且つ  ３．０ｗｔ％以下、
ＺｒＯ2／Ｐ2Ｏ5が１．１以上で且つ  ８．５以下、
にしたことを特徴とする。
【０００５】
【発明の実施の形態】
以下、本発明の実施形態について説明する。
本発明に係る実施形態のガラス基板は、主成分の組成範囲が、ＳｉＯ2が６５ｗｔ％以上で且つ８０ｗｔ％以下、Ａｌ2Ｏ3が３ｗｔ％以上で且つ１５ｗｔ％以下、Ｌｉ2Ｏが３ｗｔ％以上で且つ１５ｗｔ％以下、Ｐ2Ｏ5が０．２ｗｔ％以上で且つ５ｗｔ％以下、ＺｒＯ2が０．１ｗｔ％以上で且つ１５ｗｔ％以下、ＺｒＯ2／Ｐ2Ｏ5が１．１以上で且つ  ８．５以下、であることを特徴としている。
【０００６】
ＳｉＯ2はガラス形成酸化物のため組成比が６５ｗｔ％より少ないと、溶融性が悪くなり、８０ｗｔ％を越えるとガラスとして安定状態になるため、結晶が析出しにくくなる。
【０００７】
Ａｌ2Ｏ3はガラス中間酸化物であり、熱処理によって析出する結晶相であるホウ酸アルミニウム系結晶の構成成分である。組成比が３ｗｔ％より少ないと析出結晶が少なく、強度が得られず、１５ｗｔ％を越えると溶融温度が高くなり失透しやすくなる。
【０００８】
Ｌｉ2Ｏは融剤としての役割を果たすとともに、リチウムダイシリケート系結晶の構成成分である。組成比が３ｗｔ％より少ないと結晶相であるリチウムダイシリケートの析出が不十分となり、１５ｗｔ％を越えると、析出結晶相のリチウムダイシリケートが不安定となり結晶化を制御しにくくなる。また化学的耐久性が低下し磁気膜に影響を与える恐れがあり、また研磨−洗浄工程における安定性が悪くなる。
【０００９】
Ｐ2Ｏ5は融剤として働き、リチウムダイシリケート系結晶を析出させる核形成剤であり、ガラス全体に結晶を均一に析出させるために重要な成分である。組成比が０．２ｗｔ％より少ないと十分な結晶核が形成されにくくなり、結晶粒子が粗大化したり結晶が不均質に析出し、微細で均質な結晶構造が得られにくくなり、研磨加工においてディスク基板として必要な平滑面が得られなくなる。また難溶融性のＺｒＯ2成分に対する融剤としての効果が十分得られなくなる。５ｗｔ％を越えると、溶融時の炉剤に対する反応性が増し、また失透性も強くなることから溶融成形時の生産性が低下する。また化学的耐久性が低下し、磁気膜に影響を与える恐れがあると共に、研磨−洗浄工程における安定性が悪くなる。
【００１０】
ＺｒＯ2はガラス修飾酸化物であり、ガラスの結晶核剤である。特にクオーツ系結晶をガラス全体に均一に析出させるために非常に有効である。組成比が０．１ｗｔ％より少ないと十分な結晶核が形成されなくにくくなり、結晶粒子が粗大化したり結晶が不均質に析出し、微細で均質な結晶構造が得られなくなり、研磨加工においてディスク基板として必要な平滑面が得られなくなる。また化学的耐久性および耐マイグレーションが低下し、磁気膜に影響を与える恐れがあるとともに、研磨−洗浄工程において安定性が悪くなる。また１５ｗｔ％を越えると溶融温度が高くなり、また失透しやすくなり溶融成形が困難となる。また析出結晶相が変化し求める特性が得られにくくなる。
【００１１】
ＺｒＯ2／Ｐ2Ｏ5はクオーツ系結晶とリチウムダイシリケート系結晶の析出比を決める要素であり、１．１より小さいと、クオーツ系結晶が析出しにくく、求める特性が得られにくくなり、８．５より大きいと、リチウムダイシリケート系結晶が析出しにくく、求める特性が得られにくくなる。
【００１２】
以下製造方法を説明する。最終的に生成されるガラス基板の主成分の組成を含む原料を所定の割合にて充分に混合し、これを白金るつぼに入れ溶融を行う。溶融後金型に流し概略の形状を形成する。これを室温までアニールする。続いて、示される１次熱処理温度と１次処理時間により保持し（熱処理）、結晶核生成が行われる。引き続き、２次熱処理温度と２次処理時間により保持し結晶核成長を行う。これを除冷することにより目的とする結晶化ガラスが得られる。
【００１３】
以上の製造方法によって得られたガラス基板は、ＳｉＯ2が６５ｗｔ％以上で且つ８０ｗｔ％以下、Ａｌ2Ｏ3が３ｗｔ％以上で且つ１５ｗｔ％以下、Ｌｉ2Ｏが３ｗｔ％以上で且つ１５ｗｔ％以下、Ｐ2Ｏ5が０．２ｗｔ％以上で且つ５ｗｔ％以下、ＺｒＯ2が０．１ｗｔ％以上で且つ１５ｗｔ％以下、ＺｒＯ2／Ｐ2Ｏ5が１．１以上で且つ  ８．５以下とするために、非常に高い比弾性率と高い生産性を得ることが可能となった。但し、請求項１に記載された発明では、Ａｌ2Ｏ3が９．５ｗｔ％以上で且つ１５ｗｔ％以下、Ｐ2Ｏ5が０．２ｗｔ％以上で且つ  ２．５ｗｔ％以下、ＺｒＯ2が２．０ｗｔ％以上で且つ３．０ｗｔ％以下とする。
【００１４】
【実施例】
次に実施形態を実施した具体的な実施例について説明する。第１〜第４実施例のガラスを構成する材料組成比（単位：ｗｔ％）、条件式の値、溶融温度と溶融時間、１次熱処理温度と１次処理時間、２次熱処理温度と２次処理時間、主析出結晶相、副析出結晶相、平均結晶粒径、比重、ヤング率、比弾性率を表１に示す。同様に第５〜第８実施例のガラスを表２に示す。同様に第９〜第１２実施例のガラスを表３に示す。同様に第１３〜第１６実施例のガラスを表４に示す。同様に第１７〜第２０実施例のガラスを表５に示す。同様に第２１〜第２４実施例のガラスを表６に示す。但し、第１〜第２実施例、第４〜第５実施例、第７〜第９実施例、第１１実施例、第１３実施例、第１５実施例、第１７〜第１８実施例、第２１〜第２４実施例は請求項１に記載された発明に属さないものである。
【００１５】
【表１】
0004337176.tif 000002
【００１６】
【表２】
0004337176.tif 000003
【００１７】
【表３】
0004337176.tif 000004
【００１８】
【表４】
0004337176.tif 000005
【００１９】
【表５】
0004337176.tif 000006
【００２０】
【表６】
0004337176.tif 000007
【００２１】
第１の実施例のガラス組成は、ＳｉＯ2を７４．６ｗｔ％、Ａｌ2Ｏ3を６．５ｗｔ％、Ｌｉ2Ｏを８．５ｗｔ％、Ｐ2Ｏ5を２ｗｔ％、ＺｒＯ2を３．５ｗｔ％、ＣａＯを２．９ｗｔ％、Ｋ2Ｏを１．５ｗｔ％、Ｓｂ2Ｏ3を０．５ｗｔ％、ＺｒＯ2／Ｐ2Ｏ5を１．８の組成比である。
【００２２】
上記組成比を含むよう原料を調合し、前述の製造方法に従って、溶融温度１４８０度、溶融時間２．５時間、１次処理温度５８０度、１次処理時間５時間、２次処理温度７００度、２次処理時間３時間にて処置した結果、主析出結晶相がリチウムダイシリケート、副析出結晶相がクオーツで、比弾性率が３８．８という特性のガラス基板が得られた。上記組成は高い比弾性率を有するだけでなく、非常に高い生産性を有する。
【００２３】
また組成として、基本組成であるＳｉＯ2、Ａｌ2Ｏ3、Ｌｉ2Ｏ、Ｐ2Ｏ5、ＺｒＯ2に加えて、融剤として働くＣａＯを加えているため高い溶融性、安定した結晶相があることができる。組成比が０．１ｗｔ％より少ないと十分な溶融性改善がなされない。５ｗｔ％を越えると、ガラスが安定となり結晶化が抑制され、求める強度が得られにくくなる。
【００２４】
また、融剤として働くＫ2Ｏを加えているため生産時の安定性が向上している。ただし、組成比が０．１ｗｔ％より少ないと十分な溶融性改善がなされない。５ｗｔ％を越えると、ガラスが安定となり結晶化が抑制され、また化学的耐久性が低下し、磁気膜に影響を与える恐れがあると共に、研磨−洗浄工程における安定性が悪くなる。
【００２５】
また、清澄剤として働くＳｂ2Ｏ3を加えているため生産時の安定性が向上している。ただし、組成比が０．１ｗｔ％より少ないと十分な清澄効果が得られなくなり、生産性が低下する。５ｗｔ％を越えると、ガラスの結晶化が不安定となり析出結晶相を制御できなくなり、求める特性が得られにくくなる。
【００２６】
第２の実施例のガラス組成は、ＳｉＯ2を７２．５ｗｔ％、Ａｌ2Ｏ3を７．２ｗｔ％、Ｌｉ2Ｏを３．６ｗｔ％、Ｐ2Ｏ5を２ｗｔ％、ＺｒＯ2を８ｗｔ％、ＣａＯを２．２ｗｔ％、Ｋ2Ｏを３ｗｔ％、Ｓｂ2Ｏ3を１．５ｗｔ％、ＺｒＯ2／Ｐ2Ｏ5を４の組成比である。
【００２７】
上記組成比を含むよう原料を調合し、前述の製造方法に従って、溶融温度１５４０度、溶融時間１．７５時間、１次処理温度５８０度、１次処理時間５時間、２次処理温度７００度、２次処理時間３時間にて処置した結果、主析出結晶相がクオーツ、副析出結晶相がリチウムダイシリケートで、比弾性率が３４．２という特性のガラス基板が得られた。上記組成は高い比弾性率を有するだけでなく、非常に高い生産性を有する。
【００２８】
また組成として、基本組成であるＳｉＯ2、Ａｌ2Ｏ3、Ｌｉ2Ｏ、Ｐ2Ｏ5、ＺｒＯ2に加えて、融剤として働くＣａＯを加えているため高い溶融性、安定した結晶相があることができる。組成比が０．１ｗｔ％より少ないと十分な溶融性改善がなされない。５ｗｔ％を越えると、ガラスが安定となり結晶化が抑制され、求める強度が得られにくくなる。
【００２９】
また、融剤として働くＫ2Ｏを加えているため生産時の安定性が向上している。ただし、組成比が０．１ｗｔ％より少ないと十分な溶融性改善がなされない。５ｗｔ％を越えると、ガラスが安定となり結晶化が抑制され、また化学的耐久性が低下し、磁気膜に影響を与える恐れがあると共に、研磨−洗浄工程における安定性が悪くなる。
【００３０】
また、清澄剤として働くＳｂ2Ｏ3を加えているため生産時の安定性が向上している。ただし、組成比が０．１ｗｔ％より少ないと十分な清澄効果が得られなくなり、生産性が低下する。５ｗｔ％を越えると、ガラスの結晶化が不安定となり析出結晶相を制御できなくなり、求める特性が得られにくくなる。
【００３１】
第３の実施例のガラス組成は、ＳｉＯ2を７５．５ｗｔ％、Ａｌ2Ｏ3を１０．８ｗｔ％、Ｌｉ2Ｏを８．５ｗｔ％、Ｐ2Ｏ5を２．４ｗｔ％、ＺｒＯ2を２．８ｗｔ％、ＺｒＯ2／Ｐ2Ｏ5を１．２の組成比である。
【００３２】
上記組成比を含むよう原料を調合し、前述の製造方法に従って、溶融温度１４６０度、溶融時間２．５時間、１次処理温度５８０度、１次処理時間５時間、２次処理温度６９０度、２次処理時間２．５時間にて処置した結果、主析出結晶相がリチウムダイシリケート、副析出結晶相がクオーツで、比弾性率が３８．９という特性のガラス基板が得られた。上記組成は高い比弾性率を有するだけでなく、非常に高い生産性を有する。
【００３３】
第４の実施例のガラス組成は、ＳｉＯ2を７３．５ｗｔ％、Ａｌ2Ｏ3を８ｗｔ％、Ｌｉ2Ｏを８．５ｗｔ％、Ｐ2Ｏ5を３ｗｔ％、ＺｒＯ2を７ｗｔ％、ＺｒＯ2／Ｐ2Ｏ5を２．３の組成比である。
【００３４】
上記組成比を含むよう原料を調合し、前述の製造方法に従って、溶融温度１５００度、溶融時間２時間、１次処理温度５７５度、１次処理時間５．５時間、２次処理温度７００度、２次処理時間３時間にて処置した結果、主析出結晶相がリチウムダイシリケート、副析出結晶相がクオーツで、比弾性率が３６．２という特性のガラス基板が得られた。上記組成は高い比弾性率を有するだけでなく、非常に高い生産性を有する。
【００３５】
第５の実施例のガラス組成は、ＳｉＯ2を７２ｗｔ％、Ａｌ2Ｏ3を１０．５ｗｔ％、Ｌｉ2Ｏを１０．５ｗｔ％、Ｐ2Ｏ5を３ｗｔ％、ＺｒＯ2を３．５ｗｔ％、ＣａＯを０．５ｗｔ％、ＺｒＯ2／Ｐ2Ｏ5を１．２の組成比である。
【００３６】
上記組成比を含むよう原料を調合し、前述の製造方法に従って、溶融温度１４６０度、溶融時間２．５時間、１次処理温度５７５度、１次処理時間５．５時間、２次処理温度７００度、２次処理時間３時間にて処置した結果、主析出結晶相がリチウムダイシリケート、副析出結晶相がクオーツで、比弾性率が３７．９という特性のガラス基板が得られた。上記組成は高い比弾性率を有するだけでなく、非常に高い生産性を有する。
【００３７】
また組成として、基本組成であるＳｉＯ2、Ａｌ2Ｏ3、Ｌｉ2Ｏ、Ｐ2Ｏ5、ＺｒＯ2に加えて、融剤として働くＣａＯを加えているため高い溶融性、安定した結晶相があることができる。組成比が０．１ｗｔ％より少ないと十分な溶融性改善がなされない。５ｗｔ％を越えると、ガラスが安定となり結晶化が抑制され、求める強度が得られにくくなる。
【００３８】
第６の実施例のガラス組成は、ＳｉＯ2を７５．５ｗｔ％、Ａｌ2Ｏ3を１１．２ｗｔ％、Ｌｉ2Ｏを７．８ｗｔ％、Ｐ2Ｏ5を１．５ｗｔ％、ＺｒＯ2を２ｗｔ％、ＣａＯを２ｗｔ％、ＺｒＯ2／Ｐ2Ｏ5を１．３の組成比である。
【００３９】
上記組成比を含むよう原料を調合し、前述の製造方法に従って、溶融温度１４６０度、溶融時間２．５時間、１次処理温度５８５度、１次処理時間５時間、２次処理温度６９０度、２次処理時間２．５時間にて処置した結果、主析出結晶相がクオーツ、副析出結晶相がリチウムダイシリケートで、比弾性率が３８．６という特性のガラス基板が得られた。上記組成は高い比弾性率を有するだけでなく、非常に高い生産性を有する。
【００４０】
また組成として、基本組成であるＳｉＯ2、Ａｌ2Ｏ3、Ｌｉ2Ｏ、Ｐ2Ｏ5、ＺｒＯ2に加えて、融剤として働くＣａＯを加えているため高い溶融性、安定した結晶相があることができる。組成比が０．１ｗｔ％より少ないと十分な溶融性改善がなされない。５ｗｔ％を越えると、ガラスが安定となり結晶化が抑制され、求める強度が得られにくくなる。
【００４１】
第７の実施例のガラス組成は、ＳｉＯ2を６７ｗｔ％、Ａｌ2Ｏ3を１０．５ｗｔ％、Ｌｉ2Ｏを９．５ｗｔ％、Ｐ2Ｏ5を４ｗｔ％、ＺｒＯ2を８ｗｔ％、Ｋ2Ｏを１ｗｔ％、ＺｒＯ2／Ｐ2Ｏ5を２の組成比である。
【００４２】
上記組成比を含むよう原料を調合し、前述の製造方法に従って、溶融温度１４６０度、溶融時間２．５時間、１次処理温度５７０度、１次処理時間５．５時間、２次処理温度７２０度、２次処理時間４時間にて処置した結果、主析出結晶相がリチウムダイシリケート、副析出結晶相がクオーツで、比弾性率が３７．１という特性のガラス基板が得られた。上記組成は高い比弾性率を有するだけでなく、非常に高い生産性を有する。
【００４３】
また組成として、基本組成であるＳｉＯ2、Ａｌ2Ｏ3、Ｌｉ2Ｏ、Ｐ2Ｏ5、ＺｒＯ2に加えて、融剤として働くＫ2Ｏを加えているため生産時の安定性が向上している。ただし、組成比が０．１ｗｔ％より少ないと十分な溶融性改善がなされない。５ｗｔ％を越えると、ガラスが安定となり結晶化が抑制され、また化学的耐久性が低下し、磁気膜に影響を与える恐れがあると共に、研磨−洗浄工程における安定性が悪くなる。
【００４４】
第８の実施例のガラス組成は、ＳｉＯ2を６９ｗｔ％、Ａｌ2Ｏ3を１０．２ｗｔ％、Ｌｉ2Ｏを９ｗｔ％、Ｐ2Ｏ5を３．８ｗｔ％、ＺｒＯ2を５ｗｔ％、Ｋ2Ｏを３ｗｔ％、ＺｒＯ2／Ｐ2Ｏ5を１．３の組成比である。
【００４５】
上記組成比を含むよう原料を調合し、前述の製造方法に従って、溶融温度１４８０度、溶融時間２．５時間、１次処理温度５７５度、１次処理時間５．５時間、２次処理温度７２０度、２次処理時間４時間にて処置した結果、主析出結晶相がリチウムダイシリケート、副析出結晶相がクオーツで、比弾性率が３７．２という特性のガラス基板が得られた。上記組成は高い比弾性率を有するだけでなく、非常に高い生産性を有する。
【００４６】
また組成として、基本組成であるＳｉＯ2、Ａｌ2Ｏ3、Ｌｉ2Ｏ、Ｐ2Ｏ5、ＺｒＯ2に加えて、融剤として働くＫ2Ｏを加えているため生産時の安定性が向上している。ただし、組成比が０．１ｗｔ％より少ないと十分な溶融性改善がなされない。５ｗｔ％を越えると、ガラスが安定となり結晶化が抑制され、また化学的耐久性が低下し、磁気膜に影響を与える恐れがあると共に、研磨−洗浄工程における安定性が悪くなる。
【００４７】
第９の実施例のガラス組成は、ＳｉＯ2を７４ｗｔ％、Ａｌ2Ｏ3を９．８ｗｔ％、Ｌｉ2Ｏを８．７ｗｔ％、Ｐ2Ｏ5を２．５ｗｔ％、ＺｒＯ2を４．５ｗｔ％、Ｓｂ2Ｏ3を０．５ｗｔ％、ＺｒＯ2／Ｐ2Ｏ5を１．８の組成比である。
【００４８】
上記組成比を含むよう原料を調合し、前述の製造方法に従って、溶融温度１４８０度、溶融時間２．５時間、１次処理温度５８０度、１次処理時間５時間、２次処理温度７００度、２次処理時間３時間にて処置した結果、主析出結晶相がリチウムダイシリケート、副析出結晶相がクオーツで、比弾性率が３７．２という特性のガラス基板が得られた。上記組成は高い比弾性率を有するだけでなく、非常に高い生産性を有する。
【００４９】
また組成として、基本組成であるＳｉＯ2、Ａｌ2Ｏ3、Ｌｉ2Ｏ、Ｐ2Ｏ5、ＺｒＯ2に加えて、清澄剤として働くＳｂ2Ｏ3を加えているため生産時の安定性が向上している。ただし、組成比が０．１ｗｔ％より少ないと十分な清澄効果が得られなくなり、生産性が低下する。５ｗｔ％を越えると、ガラスの結晶化が不安定となり析出結晶相を制御できなくなり、求める特性が得られにくくなる。
【００５０】
第１０の実施例のガラス組成は、ＳｉＯ2を７３．８ｗｔ％、Ａｌ2Ｏ3を９．５ｗｔ％、Ｌｉ2Ｏを１１．５ｗｔ％、Ｐ2Ｏ5を１．２ｗｔ％、ＺｒＯ2を２．５ｗｔ％、Ｓｂ2Ｏ3を１．５ｗｔ％、ＺｒＯ2／Ｐ2Ｏ5を２．１の組成比である。
【００５１】
上記組成比を含むよう原料を調合し、前述の製造方法に従って、溶融温度１４６０度、溶融時間２．５時間、１次処理温度５８５度、１次処理時間５時間、２次処理温度７００度、２次処理時間３時間にて処置した結果、主析出結晶相がリチウムダイシリケート、副析出結晶相がクオーツで、比弾性率が３７．８という特性のガラス基板が得られた。上記組成は高い比弾性率を有するだけでなく、非常に高い生産性を有する。
【００５２】
また組成として、基本組成であるＳｉＯ2、Ａｌ2Ｏ3、Ｌｉ2Ｏ、Ｐ2Ｏ5、ＺｒＯ2に加えて、清澄剤として働くＳｂ2Ｏ3を加えているため生産時の安定性が向上している。ただし、組成比が０．１ｗｔ％より少ないと十分な清澄効果が得られなくなり、生産性が低下する。５ｗｔ％を越えると、ガラスの結晶化が不安定となり析出結晶相を制御できなくなり、求める特性が得られにくくなる。
【００５３】
第１１の実施例のガラス組成は、ＳｉＯ2を７２．８ｗｔ％、Ａｌ2Ｏ3を９．５ｗｔ％、Ｌｉ2Ｏを９ｗｔ％、Ｐ2Ｏ5を２．２ｗｔ％、ＺｒＯ2を４．５ｗｔ％、Ｂ2Ｏ3を２ｗｔ％、ＺｒＯ2／Ｐ2Ｏ5を２の組成比である。
【００５４】
上記組成比を含むよう原料を調合し、前述の製造方法に従って、溶融温度１４６０度、溶融時間２．５時間、１次処理温度５８０度、１次処理時間５時間、２次処理温度７００度、２次処理時間３時間にて処置した結果、主析出結晶相がリチウムダイシリケート、副析出結晶相がクオーツで、比弾性率が３７．８という特性のガラス基板が得られた。上記組成は高い比弾性率を有するだけでなく、非常に高い生産性を有する。
【００５５】
また組成として、基本組成であるＳｉＯ2、Ａｌ2Ｏ3、Ｌｉ2Ｏ、Ｐ2Ｏ5、ＺｒＯ2に加えて、フォーマーとして働くＢ2Ｏ3を加えているためガラスの分相を促し、結晶析出および成長を促進させる。ただし、組成比が０．１ｗｔ％より少ないと十分な溶融性改善がなされない。１５ｗｔ％を越えると、ガラスが失透しやすくなり成形が困難になると共に、結晶が粗大化し微細な結晶が得られなくなる。
【００５６】
第１２の実施例のガラス組成は、ＳｉＯ2を７２ｗｔ％、Ａｌ2Ｏ3を１１．２ｗｔ％、Ｌｉ2Ｏを９．８ｗｔ％、Ｐ2Ｏ5を１．５ｗｔ％、ＺｒＯ2を２．５ｗｔ％、Ｂ2Ｏ3を３ｗｔ％、ＺｒＯ2／Ｐ2Ｏ5を１．７の組成比である。
【００５７】
上記組成比を含むよう原料を調合し、前述の製造方法に従って、溶融温度１４６０度、溶融時間２．５時間、１次処理温度５８５度、１次処理時間５時間、２次処理温度７００度、２次処理時間３時間にて処置した結果、主析出結晶相がクオーツ、副析出結晶相がリチウムダイシリケートで、比弾性率が３９．２という特性のガラス基板が得られた。上記組成は高い比弾性率を有するだけでなく、非常に高い生産性を有する。
【００５８】
また組成として、基本組成であるＳｉＯ2、Ａｌ2Ｏ3、Ｌｉ2Ｏ、Ｐ2Ｏ5、ＺｒＯ2に加えて、フォーマーとして働くＢ2Ｏ3を加えているためガラスの分相を促し、結晶析出および成長を促進させる。ただし、組成比が０．１ｗｔ％より少ないと十分な溶融性改善がなされない。１５ｗｔ％を越えると、ガラスが失透しやすくなり成形が困難になると共に、結晶が粗大化し微細な結晶が得られなくなる。
【００５９】
第１３の実施例のガラス組成は、ＳｉＯ2を７０ｗｔ％、Ａｌ2Ｏ3を１０．２ｗｔ％、Ｌｉ2Ｏを９．５ｗｔ％、Ｐ2Ｏ5を３ｗｔ％、ＺｒＯ2を６．３ｗｔ％、ＭｇＯを１ｗｔ％、ＺｒＯ2／Ｐ2Ｏ5を２．１の組成比である。
【００６０】
上記組成比を含むよう原料を調合し、前述の製造方法に従って、溶融温度１４８０度、溶融時間２．５時間、１次処理温度５７５度、１次処理時間５．５時間、２次処理温度７００度、２次処理時間３時間にて処置した結果、主析出結晶相がリチウムダイシリケートで、副析出結晶相がクオーツ、比弾性率が３８．２という特性のガラス基板が得られた。上記組成は高い比弾性率を有するだけでなく、非常に高い生産性を有する。
【００６１】
また組成として、基本組成であるＳｉＯ2、Ａｌ2Ｏ3、Ｌｉ2Ｏ、Ｐ2Ｏ5、ＺｒＯ2に加えて、融剤として働くＭｇＯを加えているため結晶相の一つである粒状のクオーツ結晶を凝集させ結晶粒子塊を形成する。ただし、組成比が０．１ｗｔ％より少ないと作業温度幅が狭くなりう、ガラスマトリクス相の化学的耐久性が向上しない。１２ｗｔ％を越えると、他の結晶相が析出して求める強度を得ることが難しくなる。
【００６２】
第１４の実施例のガラス組成は、ＳｉＯ2を７４．２ｗｔ％、Ａｌ2Ｏ3を９．８ｗｔ％、Ｌｉ2Ｏを８ｗｔ％、Ｐ2Ｏ5を１．５ｗｔ％、ＺｒＯ2を２．５ｗｔ％、ＭｇＯを４ｗｔ％、ＺｒＯ2／Ｐ2Ｏ5を１．７の組成比である。
【００６３】
上記組成比を含むよう原料を調合し、前述の製造方法に従って、溶融温度１４６０度、溶融時間２．５時間、１次処理温度５８５度、１次処理時間５時間、２次処理温度７００度、２次処理時間３時間にて処置した結果、主析出結晶相がクオーツ、副析出結晶相がリチウムダイシリケートで、比弾性率が３９．１という特性のガラス基板が得られた。上記組成は高い比弾性率を有するだけでなく、非常に高い生産性を有する。
【００６４】
また組成として、基本組成であるＳｉＯ2、Ａｌ2Ｏ3、Ｌｉ2Ｏ、Ｐ2Ｏ5、ＺｒＯ2に加えて、融剤として働くＭｇＯを加えているため結晶相の一つである粒状のクオーツ結晶を凝集させ結晶粒子塊を形成する。ただし、組成比が０．１ｗｔ％より少ないと作業温度幅が狭くなりう、ガラスマトリクス相の化学的耐久性が向上しない。１２ｗｔ％を越えると、他の結晶相が析出して求める強度を得ることが難しくなる。
【００６５】
第１５の実施例のガラス組成は、ＳｉＯ2を７６．８ｗｔ％、Ａｌ2Ｏ3を９．６ｗｔ％、Ｌｉ2Ｏを５．７ｗｔ％、Ｐ2Ｏ5を１．２ｗｔ％、ＺｒＯ2を４．７ｗｔ％、ＢａＯを２ｗｔ％、ＺｒＯ2／Ｐ2Ｏ5を３．９の組成比である。
【００６６】
上記組成比を含むよう原料を調合し、前述の製造方法に従って、溶融温度１５２０度、溶融時間１．７５時間、１次処理温度５８５度、１次処理時間５時間、２次処理温度６９０度、２次処理時間２．５時間にて処置した結果、主析出結晶相がクオーツ、副析出結晶相がリチウムダイシリケートで、比弾性率が３６．１という特性のガラス基板が得られた。上記組成は高い比弾性率を有するだけでなく、非常に高い生産性を有する。
【００６７】
また組成として、基本組成であるＳｉＯ2、Ａｌ2Ｏ3、Ｌｉ2Ｏ、Ｐ2Ｏ5、ＺｒＯ2に加えて、融剤として働くＢａＯを加えているため生産時の安定性が向上している。ただし、組成比が０．１ｗｔ％より少ないと十分な溶融性改善がなされない。５ｗｔ％を越えると、ガラスが安定となり結晶化が抑制され、求める強度が得られにくくなる。
【００６８】
第１６の実施例のガラス組成は、ＳｉＯ2を７５．５ｗｔ％、Ａｌ2Ｏ3を９．６ｗｔ％、Ｌｉ2Ｏを８．４ｗｔ％、Ｐ2Ｏ5を１ｗｔ％、ＺｒＯ2を２．５ｗｔ％、ＢａＯを３ｗｔ％、ＺｒＯ2／Ｐ2Ｏ5を２．５の組成比である。
【００６９】
上記組成比を含むよう原料を調合し、前述の製造方法に従って、溶融温度１５００度、溶融時間２時間、１次処理温度５８５度、１次処理時間５時間、２次処理温度６９０度、２次処理時間２．５時間にて処置した結果、主析出結晶相がクオーツ、副析出結晶相がリチウムダイシリケートで、比弾性率が３６．６という特性のガラス基板が得られた。上記組成は高い比弾性率を有するだけでなく、非常に高い生産性を有する。
【００７０】
また組成として、基本組成であるＳｉＯ2、Ａｌ2Ｏ3、Ｌｉ2Ｏ、Ｐ2Ｏ5、ＺｒＯ2に加えて、融剤として働くＢａＯを加えているため生産時の安定性が向上している。ただし、組成比が０．１ｗｔ％より少ないと十分な溶融性改善がなされない。５ｗｔ％を越えると、ガラスが安定となり結晶化が抑制され、求める強度が得られにくくなる。
【００７１】
第１７の実施例のガラス組成は、ＳｉＯ2を７４．５ｗｔ％、Ａｌ2Ｏ3を８．８ｗｔ％、Ｌｉ2Ｏを６．９ｗｔ％、Ｐ2Ｏ5を４ｗｔ％、ＺｒＯ2を５．５ｗｔ％、ＺｎＯを０．３ｗｔ％、ＺｒＯ2／Ｐ2Ｏ5を１．４の組成比である。
【００７２】
上記組成比を含むよう原料を調合し、前述の製造方法に従って、溶融温度１４８０度、溶融時間２．５時間、１次処理温度５７０度、１次処理時間５．５時間、２次処理温度７００度、２次処理時間３時間にて処置した結果、主析出結晶相がクオーツ、副析出結晶相がリチウムダイシリケートで、比弾性率が３６．８という特性のガラス基板が得られた。上記組成は高い比弾性率を有するだけでなく、非常に高い生産性を有する。
【００７３】
また組成として、基本組成であるＳｉＯ2、Ａｌ2Ｏ3、Ｌｉ2Ｏ、Ｐ2Ｏ5、ＺｒＯ2に加えて、融剤として働くＺｎＯを加えているため均一な結晶析出を補助する。ただし、組成比が０．１ｗｔ％より少ないと十分な結晶均質化の改善がなされない。５ｗｔ％を越えると、ガラスが安定となり結晶化が抑制され、求める強度が得られにくくなる。
【００７４】
第１８の実施例のガラス組成は、ＳｉＯ2を７３．２ｗｔ％、Ａｌ2Ｏ3を８．８ｗｔ％、Ｌｉ2Ｏを９．８ｗｔ％、Ｐ2Ｏ5を２．５ｗｔ％、ＺｒＯ2を３．７ｗｔ％、ＺｎＯを２ｗｔ％、ＺｒＯ2／Ｐ2Ｏ5を１．５の組成比である。
【００７５】
上記組成比を含むよう原料を調合し、前述の製造方法に従って、溶融温度１４６０度、溶融時間２．５時間、１次処理温度５８０度、１次処理時間５時間、２次処理温度７００度、２次処理時間３時間にて処置した結果、主析出結晶相がリチウムダイシリケート、副析出結晶相がクオーツで、比弾性率が３６．２という特性のガラス基板が得られた。上記組成は高い比弾性率を有するだけでなく、非常に高い生産性を有する。
【００７６】
また組成として、基本組成であるＳｉＯ2、Ａｌ2Ｏ3、Ｌｉ2Ｏ、Ｐ2Ｏ5、ＺｒＯ2に加えて、融剤として働くＺｎＯを加えているため均一な結晶析出を補助する。ただし、組成比が０．１ｗｔ％より少ないと十分な結晶均質化の改善がなされない。５ｗｔ％を越えると、ガラスが安定となり結晶化が抑制され、求める強度が得られにくくなる。
【００７７】
第１９の実施例のガラス組成は、ＳｉＯ2を７３．２ｗｔ％、Ａｌ2Ｏ3を１０．７ｗｔ％、Ｌｉ2Ｏを１０．１ｗｔ％、Ｐ2Ｏ5を２．５ｗｔ％、ＺｒＯ2を３ｗｔ％、Ｎｂ2Ｏ5を０．５ｗｔ％、ＺｒＯ2／Ｐ2Ｏ5を１．２の組成比である。
【００７８】
上記組成比を含むよう原料を調合し、前述の製造方法に従って、溶融温度１４６０度、溶融時間２．５時間、１次処理温度５８０度、１次処理時間５時間、２次処理温度７００度、２次処理時間３時間にて処置した結果、主析出結晶相がリチウムダイシリケート、副析出結晶相がクオーツで、比弾性率が３６．６という特性のガラス基板が得られた。上記組成は高い比弾性率を有するだけでなく、非常に高い生産性を有する。
【００７９】
また組成として、基本組成であるＳｉＯ2、Ａｌ2Ｏ3、Ｌｉ2Ｏ、Ｐ2Ｏ5、ＺｒＯ2に加えて、融剤として働くＮｂ2Ｏ5を加えているため結晶核剤物質が増加することになる。ただし、組成比が０．１ｗｔ％より少ないと十分な剛性の向上がなされない。５ｗｔ％を越えると、ガラスの結晶化が不安定となり、析出結晶相を制御できなくなり、求める特性が得られにくくなる。
【００８０】
第２０の実施例のガラス組成は、ＳｉＯ2を７２ｗｔ％、Ａｌ2Ｏ3を１２．９ｗｔ％、Ｌｉ2Ｏを１０．４ｗｔ％、Ｐ2Ｏ5を０．５ｗｔ％、ＺｒＯ2を２．７ｗｔ％、Ｎｂ2Ｏ5を１．５ｗｔ％、ＺｒＯ2／Ｐ2Ｏ5を５．４の組成比である。
【００８１】
上記組成比を含むよう原料を調合し、前述の製造方法に従って、溶融温度１４６０度、溶融時間２．５時間、１次処理温度６００度、１次処理時間４．５時間、２次処理温度７００度、２次処理時間３時間にて処置した結果、主析出結晶相がリチウムダイシリケート、副析出結晶相がクオーツで、比弾性率が３６．８という特性のガラス基板が得られた。上記組成は高い比弾性率を有するだけでなく、非常に高い生産性を有する。
【００８２】
また組成として、基本組成であるＳｉＯ2、Ａｌ2Ｏ3、Ｌｉ2Ｏ、Ｐ2Ｏ5、ＺｒＯ2に加えて、融剤として働くＮｂ2Ｏ5を加えているため結晶核剤物質が増加することになる。ただし、組成比が０．１ｗｔ％より少ないと十分な剛性の向上がなされない。５ｗｔ％を越えると、ガラスの結晶化が不安定となり、析出結晶相を制御できなくなり、求める特性が得られにくくなる。
【００８３】
第２１の実施例のガラス組成は、ＳｉＯ2を７７ｗｔ％、Ａｌ2Ｏ3を８．５ｗｔ％、Ｌｉ2Ｏを８．５ｗｔ％、Ｐ2Ｏ5を２ｗｔ％、ＺｒＯ2を２．８ｗｔ％、Ｔａ2Ｏ5を１．２ｗｔ％、ＺｒＯ2／Ｐ2Ｏ5を１．４の組成比である。
【００８４】
上記組成比を含むよう原料を調合し、前述の製造方法に従って、溶融温度１４８０度、溶融時間２．５時間、１次処理温度５８０度、１次処理時間５時間、２次処理温度６９０度、２次処理時間２．５時間にて処置した結果、主析出結晶相がリチウムダイシリケート、副析出結晶相がクオーツで、比弾性率が３６．８という特性のガラス基板が得られた。上記組成は高い比弾性率を有するだけでなく、非常に高い生産性を有する。
【００８５】
また組成として、基本組成であるＳｉＯ2、Ａｌ2Ｏ3、Ｌｉ2Ｏ、Ｐ2Ｏ5、ＺｒＯ2に加えて、融剤として働くＴａ2Ｏ5を加えているため溶融性、強度を向上させ、またガラスマトリクス相の化学的耐久性を向上させる。ただし、組成比が０．１ｗｔ％より少ないと十分な剛性の向上がなされない。５ｗｔ％を越えると、ガラスの結晶化が不安定となり、析出結晶相を制御できなくなり、求める特性が得られにくくなる。
【００８６】
第２２の実施例のガラス組成は、ＳｉＯ2を６８．５ｗｔ％、Ａｌ2Ｏ3を９．８ｗｔ％、Ｌｉ2Ｏを１０．７ｗｔ％、Ｐ2Ｏ5を３ｗｔ％、ＺｒＯ2を４ｗｔ％、Ｔａ2Ｏ5を４ｗｔ％、ＺｒＯ2／Ｐ2Ｏ5を０の組成比である。
【００８７】
上記組成比を含むよう原料を調合し、前述の製造方法に従って、溶融温度１５４０度、溶融時間１．７５時間、１次処理温度５７５度、１次処理時間５．５時間、２次処理温度７２０度、２次処理時間４時間にて処置した結果、主析出結晶相がリチウムダイシリケート、副析出結晶相がクオーツで、比弾性率が３３．３という特性のガラス基板が得られた。上記組成は高い比弾性率を有するだけでなく、非常に高い生産性を有する。
【００８８】
また組成として、基本組成であるＳｉＯ2、Ａｌ2Ｏ3、Ｌｉ2Ｏ、Ｐ2Ｏ5、ＺｒＯ2に加えて、融剤として働くＴａ2Ｏ5を加えているため溶融性、強度を向上させ、またガラスマトリクス相の化学的耐久性を向上させる。ただし、組成比が０．１ｗｔ％より少ないと十分な剛性の向上がなされない。５ｗｔ％を越えると、ガラスの結晶化が不安定となり、析出結晶相を制御できなくなり、求める特性が得られにくくなる。
【００８９】
第２３の実施例のガラス組成は、ＳｉＯ2を７３．５ｗｔ％、Ａｌ2Ｏ3を９．５ｗｔ％、Ｌｉ2Ｏを１０ｗｔ％、Ｐ2Ｏ5を２．５ｗｔ％、ＺｒＯ2を３．５ｗｔ％、Ｌａ2Ｏ3を１ｗｔ％、ＺｒＯ2／Ｐ2Ｏ5を１．４の組成比である。
【００９０】
上記組成比を含むよう原料を調合し、前述の製造方法に従って、溶融温度１４８０度、溶融時間２．５時間、１次処理温度５８０度、１次処理時間５時間、２次処理温度７００度、２次処理時間３時間にて処置した結果、主析出結晶相がリチウムダイシリケート、副析出結晶相がクオーツで、比弾性率が３７．２という特性のガラス基板が得られた。上記組成は高い比弾性率を有するだけでなく、非常に高い生産性を有する。
【００９１】
また組成として、基本組成であるＳｉＯ2、Ａｌ2Ｏ3、Ｌｉ2Ｏ、Ｐ2Ｏ5、ＺｒＯ2に加えて、融剤として働くＬａ2Ｏ3を加えているため結晶析出が抑制される。ただし、組成比が０．１ｗｔ％より少ないと十分な剛性の向上がなされない。５ｗｔ％を越えると、ガラスの結晶化が不安定となり、析出結晶相を制御できなくなり、求める特性が得られにくくなる。
【００９２】
第２４の実施例のガラス組成は、ＳｉＯ2を６７．３ｗｔ％、Ａｌ2Ｏ3を９．７ｗｔ％、Ｌｉ2Ｏを１０ｗｔ％、Ｐ2Ｏ5を４ｗｔ％、ＺｒＯ2を５ｗｔ％、Ｌａ2Ｏ3を４ｗｔ％、ＺｒＯ2／Ｐ2Ｏ5を１．３の組成比である。
【００９３】
上記組成比を含むよう原料を調合し、前述の製造方法に従って、溶融温度１５４０度、溶融時間１．７５時間、１次処理温度５７０度、１次処理時間５．５時間、２次処理温度７２０度、２次処理時間４時間にて処置した結果、主析出結晶相がリチウムダイシリケート、副析出結晶相がクオーツで、比弾性率が３５．８という特性のガラス基板が得られた。上記組成は高い比弾性率を有するだけでなく、非常に高い生産性を有する。
【００９４】
また組成として、基本組成であるＳｉＯ2、Ａｌ2Ｏ3、Ｌｉ2Ｏ、Ｐ2Ｏ5、ＺｒＯ2に加えて、融剤として働くＬａ2Ｏ3を加えているため結晶析出が抑制される。ただし、組成比が０．１ｗｔ％より少ないと十分な剛性の向上がなされない。５ｗｔ％を越えると、ガラスの結晶化が不安定となり、析出結晶相を制御できなくなり、求める特性が得られにくくなる。
【００９５】
【発明の効果】
本発明によると、比弾性率が３０以上かつ生産性の高いガラス基板を得ることができる。